(57)【特許請求の範囲】
【請求項１】
表面に圧縮応力層を有する強化ガラスにおいて、
圧縮応力層が化学強化処理により形成されると共に、化学強化処理が溶融塩中のＫイオンとガラス中のＮａイオンのイオン交換処理であり、
ガラス組成として、質量％で、ＳｉＯ２  ４５〜７５％、Ａｌ２Ｏ３  １２〜２４％、Ｌｉ２Ｏ  ０〜３％未満、Ｎａ２Ｏ  １１〜２５％、Ｐ２Ｏ５  ０．１〜１０％、ＴｉＯ２  ０〜０．５％を含有し、且つ圧縮応力層の厚みが２００μｍ以下であることを特徴とする強化ガラス。
【請求項２】
ガラス組成として、質量％でＳｉＯ２  ４５〜７０％、Ａｌ２Ｏ３  １２〜２４％、Ｌｉ２Ｏ  ０〜３％未満、Ｎａ２Ｏ  １１〜２０％、Ｋ２Ｏ  ０〜１０％、ＭｇＯ  ０〜８％、ＣａＯ  ０〜８％、ＭｇＯ＋ＣａＯ  ０〜９％、ＳｒＯ＋ＢａＯ  ０〜５％、ＴｉＯ２  ０〜０．５％、Ｐ２Ｏ５  ０．１〜１０％を含有し、且つ圧縮応力層の厚みが２００μｍ以下であることを特徴とする請求項１に記載の強化ガラス。
【請求項３】
ガラス組成として、質量％でＳｉＯ２  ４５〜７０％、Ａｌ２Ｏ３  １５〜２４％、Ｂ２Ｏ３  ０〜３％、Ｌｉ２Ｏ  ０〜３％未満、Ｎａ２Ｏ  １１〜２０％、Ｋ２Ｏ  １〜９％、ＭｇＯ  ０〜６％、ＣａＯ  ０〜８％、ＭｇＯ＋ＣａＯ  ０〜８％、ＳｒＯ＋ＢａＯ  ０〜３％、ＴｉＯ２  ０〜０．５％、Ｐ２Ｏ５  １〜９％を含有し、且つ圧縮応力層の厚みが２００μｍ以下であることを特徴とする請求項１に記載の強化ガラス。
【請求項４】
ガラス組成中のＢ２Ｏ３の含有量が１質量％以下であることを特徴とする請求項１〜３のいずれかに記載の強化ガラス。
【請求項５】
圧縮応力層の厚みが３０μｍ以上であることを特徴とする請求項１〜４のいずれかに記載の強化ガラス。
【請求項６】
圧縮応力層の圧縮応力値が３００ＭＰａ以上であることを特徴とする請求項１〜５のいずれかに記載の強化ガラス。
【請求項７】
密度が２．６ｇ／ｃｍ３以下であることを特徴とする請求項１〜６のいずれかに記載の強化ガラス。
【請求項８】
液相温度が１１８０℃以下であることを特徴とする請求項１〜７のいずれかに記載の強化ガラス。
【請求項９】
液相粘度が１０４．０ｄＰａ・ｓ以上であることを特徴とする請求項１〜８のいずれかに記載の強化ガラス。
【請求項１０】
平板形状を有することを特徴とする請求項１〜９のいずれかに記載の強化ガラス。
【請求項１１】
オーバーフローダウンドロー法で成形されてなることを特徴とする請求項１〜１０のいずれかに記載の強化ガラス。
【請求項１２】
未研磨の表面を有することを特徴とする請求項１〜１１のいずれかに記載の強化ガラス。
【請求項１３】
タッチパネルディスプレイの基板に用いることを特徴とする請求項１〜１２のいずれかに記載の強化ガラス。
【請求項１４】
携帯電話のカバーガラスに用いることを特徴とする請求項１〜１２のいずれかに記載の強化ガラス。
【請求項１５】
太陽電池のカバーガラスに用いること特徴とする請求項１〜１２のいずれかに記載の強化ガラス。
【請求項１６】
ディスプレイの保護部材に用いることを特徴とする請求項１〜１２のいずれかに記載の強化ガラス。
【発明の詳細な説明】
【技術分野】
【０００１】
本発明は、強化ガラスに関し、特に携帯電話、デジタルカメラ、ＰＤＡ（携帯端末）、太陽電池のカバーガラス、或いはタッチパネルディスプレイの基板に好適な強化ガラスに関する。
【背景技術】
【０００２】
携帯電話、デジタルカメラ、ＰＤＡ、太陽電池、タッチパネルディスプレイ等のデバイスは、広く使用されており、今後ますます普及する傾向にある。また、これらのデバイスには、ディスプレイ等の保護部材として、イオン交換等で強化処理した強化ガラスが用いられている。強化ガラスは、樹脂板に比べて、機械的強度が高い特徴を有している（特許文献１、非特許文献１参照）。
【０００３】
近年、強化ガラスの肉厚は、デバイスの軽量化を図るため、年々小さくなっている。しかし、薄肉の強化ガラスは、破損しやすいため、更なる機械的強度の向上が求められている。
【先行技術文献】
【特許文献】
【０００４】
【特許文献１】特開２００６−８３０４５号公報
【非特許文献】
【０００５】
【非特許文献１】泉谷徹朗等、「新しいガラスとその物性」、初版、株式会社経営システム研究所、１９８４年８月２０日、ｐ．４５１−４９８
【発明の開示】
【発明が解決しようとする課題】
【０００６】
非特許文献１には、ガラス組成中のＡｌ２Ｏ３の含有量を増加させると、イオン交換性能が向上し、強化ガラスの機械的強度が高まることが記載されている。
【０００７】
しかし、ガラス組成中のＡｌ２Ｏ３含有量を増加させると、耐失透性が低下するため、成形時にガラスが失透しやすくなり、ガラスの生産効率が低下しやすくなる。また、耐失透性が低いと、ガラスの成形方法が限定されて、強化ガラスの機械的強度を低下させずに、表面品位を高めることが困難になる。具体的には、耐失透性が低いと、オーバーフローダウンドロー法で成形し難くなるため、高度な耐失透性が要求されないロールアウト法等で成形しなければならない。この場合、表面品位が良好なガラスを作製するためには、成形後に研磨処理を行う必要がある。研磨処理を行うと、表面に微小な欠陥が不可避的に発生し、初期の機械的強度を維持し難くなる。
【０００８】
このような事情から、強化ガラスの機械的強度と表面品位を高いレベルで両立させることは困難であった。
【０００９】
そこで、本発明は、十分な耐失透性を有し、且つイオン交換性能に優れたガラスを創案することにより、機械的強度が高く、且つ表面品位が良好な強化ガラスを作製することを技術的課題とする。
【課題を解決するための手段】
【００１０】
本発明者は、種々の検討を行った結果、Ａｌ２Ｏ３を多量に含有するＳｉＯ２−Ａｌ２Ｏ３−Ｎａ２Ｏ系ガラスのガラス組成中にＰ２Ｏ５を所定量添加することにより、耐失透性を低下させずに、イオン交換性能を向上できることを見出し、本発明を提案するに至った。すなわち、本発明の強化ガラスは、表面に圧縮応力層を有する強化ガラスにおいて、圧縮応力層が化学強化処理により形成されると共に、化学強化処理が溶融塩中のＫイオンとガラス中のＮａイオンのイオン交換処理であり、ガラス組成として、質量％で、ＳｉＯ２  ４５〜７５％、Ａｌ２Ｏ３  １２〜２４％、Ｌｉ２Ｏ  ０〜３％未満、Ｎａ２Ｏ  １１〜２５％、Ｐ２Ｏ５  ０．１〜１０％、ＴｉＯ２  ０〜０．５％を含有し、且つ圧縮応力層の厚みが２００μｍ以下であることを特徴とする。
【００１１】
上記のようにガラス組成を規制すれば、耐失透性とイオン交換性能を高いレベルで両立することができ、結果として、強化ガラスの機械的強度と表面品位を同時に高めることができる。特に、Ｐ２Ｏ５の含有量を０．１質量％以上とすれば、Ａｌ２Ｏ３に起因する耐失透性の低下を抑制することができる。また、上記のようにガラス組成を規制すれば、短時間で圧縮応力層の圧縮応力値を高め、且つ圧縮応力層の厚みを大きくすることができ、結果として、強化ガラスの生産効率を飛躍的に高めることができる。
【００１２】
本発明の強化ガラスは、表面に圧縮応力層を有する強化ガラスにおいて、ガラス組成として、質量％でＳｉＯ２  ４５〜７０％、Ａｌ２Ｏ３  １２〜２４％、Ｌｉ２Ｏ  ０〜３％未満、Ｎａ２Ｏ  １１〜２０％、Ｋ２Ｏ  ０〜１０％、ＭｇＯ  ０〜８％、ＣａＯ  ０〜８％、ＭｇＯ＋ＣａＯ（ＭｇＯとＣａＯの合量）  ０〜９％、ＳｒＯ＋ＢａＯ（ＳｒＯとＢａＯの合量）  ０〜５％、ＴｉＯ２  ０〜０．５％、Ｐ２Ｏ５  ０．１〜１０％を含有し、且つ圧縮応力層の厚みが２００μｍ以下であることが好ましい。
【００１３】
本発明の強化ガラスは、表面に圧縮応力層を有する強化ガラスにおいて、ガラス組成として、質量％でＳｉＯ２  ４５〜７０％、Ａｌ２Ｏ３  １５〜２４％、Ｂ２Ｏ３  ０〜３％、Ｌｉ２Ｏ  ０〜３％未満、Ｎａ２Ｏ  １１〜２０％、Ｋ２Ｏ  １〜９％、ＭｇＯ  ０〜６％、ＣａＯ  ０〜８％、ＭｇＯ＋ＣａＯ  ０〜８％、ＳｒＯ＋ＢａＯ  ０〜３％、ＴｉＯ２  ０〜０．５％、Ｐ２Ｏ５  １〜９％を含有し、且つ圧縮応力層の厚みが２００μｍ以下であることが好ましい。
【００１４】
本発明の強化ガラスは、圧縮応力層の圧縮応力値が３００ＭＰａ以上であり、且つ圧縮応力層の厚みが３０μｍ以上であることが好ましい。ここで、「圧縮応力層の圧縮応力値」および「圧縮応力層の厚み」は、表面応力計（例えば、株式会社東芝製ＦＳＭ−６０００）により観察される干渉縞の本数とその間隔から算出することができる。
【００１５】
本発明の強化ガラスは、化学的に強化されてなる。ここで、「化学的に強化する」は、歪点以下の温度におけるイオン交換反応により、表面にイオン半径の大きいアルカリイオンを導入し、表面に圧縮応力層を形成することを意味する。
【００１６】
本発明の強化ガラスは、密度が２．６ｇ／ｃｍ３以下であることが好ましい。ここで、「密度」とは、周知のアルキメデス法で測定した値を指す。
【００１７】
本発明の強化ガラスは、液相温度が１１８０℃以下であることが好ましい。ここで、「液相温度」とは、標準篩３０メッシュ（篩目開き５００μｍ）を通過し、５０メッシュ（篩目開き３００μｍ）に残るガラス粉末を白金ボートに入れて、温度勾配炉中で２４時間保持した後、結晶が析出する最低温度（初相の析出温度）を指す。
【００１８】
本発明の強化ガラスは、液相粘度が１０４．０ｄＰａ・ｓ以上であることが好ましい。ここで、「液相粘度」とは、液相温度におけるガラスの粘度を白金球引き上げ法で測定した値を指す。なお、液相粘度が高く、液相温度が低い程、耐失透性や成形性が高まる。
【００１９】
本発明の強化ガラスは、平板形状を有することが好ましい。
【００２０】
本発明の強化ガラスは、オーバーフローダウンドロー法で成形されてなることが好ましい。ここで、「オーバーフローダウンドロー法」は、フュージョン法とも称されており、溶融ガラスを耐熱性の樋状構造物の両側から溢れさせて、溢れた溶融ガラスを樋状構造物の下端で合流させながら、下方に延伸して平板形状のガラスを成形する方法である。
【００２１】
本発明の強化ガラスは、未研磨の表面を有することが好ましい。ここで「未研磨の表面」とは、強化ガラスの表面（端面を除く）が研磨されていないことを意味し、言い換えれば強化ガラスの表面が火造り面であることを意味する。このようにすれば、強化ガラスの生産コストが低廉化するとともに、強化ガラスの表面品位を高めることができる。なお、強化ガラスが平板形状の場合、端面から破壊に至る不具合を防止するため、強化ガラスの端面に対し、面取り等の研磨処理やエッチング処理を行ってもよい。
【００２２】
本発明の強化ガラスは、タッチパネルディスプレイの基板に用いることが好ましい。
【００２３】
本発明の強化ガラスは、携帯電話のカバーガラスに用いることが好ましい。
【００２４】
本発明の強化ガラスは、太陽電池のカバーガラスに用いることが好ましい。
【００２５】
本発明の強化ガラスは、ディスプレイの保護部材に用いることが好ましい。
【００２６】
本発明に係るガラスは、ガラス組成として、質量％で、ＳｉＯ２  ４５〜７５％、Ａｌ２Ｏ３  １２〜２４％、Ｌｉ２Ｏ  ０〜３％未満、Ｎａ２Ｏ  １１〜２５％、Ｐ２Ｏ５  ０．１〜１０％、ＴｉＯ２  ０〜０．５％を含有することを特徴とする。
【００２７】
本発明に係るガラスは、ガラス組成として、質量％で、ＳｉＯ２  ４５〜７０％、Ａｌ２Ｏ３  １５〜２４％、Ｂ２Ｏ３  ０〜３％、Ｌｉ２Ｏ  ０〜３％未満、Ｎａ２Ｏ  １３〜２０％、Ｋ２Ｏ  ２〜９％、ＭｇＯ＋ＣａＯ  ０〜６％、ＳｒＯ＋ＢａＯ  ０〜１％、ＴｉＯ２  ０〜０．５％、Ｐ２Ｏ５  １〜９％を含有することが好ましい。
【発明を実施するための最良の形態】
【００２８】
強化方法は、大まかに物理的に強化する方法と化学的に強化する方法の二つに大別することができる。本発明の強化ガラスは、化学的に強化されてなる。このようにすれば、ガラスの肉厚が小さくても、良好に強化処理を行うことができ、所望の機械的強度を得ることができる。さらに、強化処理後に強化ガラスを切断しても、物理的に強化する方法のように、強化ガラスが容易に破壊することがない。イオン交換条件は、ガラスの粘度特性、用途、板厚、内部の引っ張り応力等を総合的に考慮して、最適な条件を選択すればよい。特に、ＫＮＯ３溶融塩中のＫイオンとガラス中のＮａ成分をイオン交換すると、表面に圧縮応力層を短時間で形成することができる。
【００２９】
本発明の強化ガラスにおいて、ガラス組成を上記のように限定した理由を以下に説明する。なお、以下の％表示は、特に断りがある場合を除き、質量％を指す。
【００３０】
ＳｉＯ２は、ガラスのネットワークを形成する成分であり、その含有量は４５〜７０％であり、４５〜７０％、４５〜６５％、４５〜６３％、４８〜６１％、特に４８〜５５％が好ましい。ＳｉＯ２の含有量が多過ぎると、ガラスの溶融、成形が難しくなるとともに、熱膨張係数が低下し過ぎて、周辺材料の熱膨張係数に整合し難くなる。一方、ＳｉＯ２の含有量が少な過ぎると、ガラス化し難くなり、また熱膨張係数が高くなり、耐熱衝撃性が低下しやすくなる。
【００３１】
Ａｌ２Ｏ３は、イオン交換性能を高める成分であり、また歪点やヤング率を高める効果もあり、その含有量は１２〜２４％である。Ａｌ２Ｏ３の含有量が多過ぎると、ガラスに失透結晶が析出しやすくなって、オーバーフローダウンドロー法等による成形が困難になったり、熱膨張係数が低下し過ぎて、周辺材料の熱膨張係数に整合し難くなったり、高温粘度が高くなり過ぎて、ガラスを溶融し難くなる。一方、Ａｌ２Ｏ３の含有量が少な過ぎると、イオン交換性能を十分に発揮できないおそれが生じる。上記観点から、Ａｌ２Ｏ３の好適な上限範囲は２３％以下、２２％以下、２１．５％以下、特に２１％以下であり、好適な下限範囲は１３％以上、１５％以上、１７％以上、特に１８％以上である。
【００３２】
Ｐ２Ｏ５は、イオン交換性能を高める成分であり、特に圧縮応力層の厚みを大きくする効果が大きい成分であり、その含有量は０．１〜１０％である。また、イオン交換性能を高めるためにＡｌ２Ｏ３含有量を多くすると、耐失透性が低下しやすくなるが、Ｐ２Ｏ５を添加すれば、そのような場合であっても、十分な耐失透性を得ることができる。すなわち、Ａｌ２Ｏ３とＰ２Ｏ５を併存させることによって、耐失透性を維持しつつ、イオン交換性能を顕著に高めることができる。しかし、Ｐ２Ｏ５の含有量が多過ぎると、ガラスが分相したり、耐水性が低下しやすくなるとともに、ガラス組成の成分バランスが損なわれて、逆に耐失透性が低下しやすくなる。Ｐ２Ｏ５の好適な上限範囲は９％以下、８％以下、７％以下、特に６％以下であり、好適な下限範囲は０．５％以上、１％以上、２％以上、３％以上、特に４％以上である。
【００３３】
Ｎａ２Ｏは、イオン交換成分であるとともに、高温粘度を低下させて、溶融性や成形性を高める成分であり、また耐失透性を高める成分でもある。Ｎａ２Ｏの含有量は１１〜２５％であり、１１〜２２％、１２〜２０％、１３〜１９％、特に１４〜１８％が好ましい。Ｎａ２Ｏの含有量が多過ぎると、熱膨張係数が高くなり過ぎて、耐熱衝撃性が低下したり、周辺材料の熱膨張係数に整合し難くなる。また、Ｎａ２Ｏの含有量が多過ぎると、歪点が低下し過ぎたり、ガラス組成の成分バランスが損なわれて、逆に耐失透性が低下する傾向がある。一方、Ｎａ２Ｏの含有量が少な過ぎると、溶融性が低下したり、熱膨張係数が低下し過ぎたり、イオン交換性能が低下しやすくなる。
【００３４】
上記成分のみでガラス組成を構成してもよいが、以下のように、他の成分をガラス組成
中に添加することができる。
【００３５】
Ｌｉ２Ｏは、イオン交換成分であるとともに、高温粘度を低下させて、溶融性や成形性を高める成分であり、またヤング率を高める成分であり、更にはアルカリ金属酸化物Ｒ２Ｏ（ＲはＬｉ、Ｎａ、Ｋから選ばれる１種以上）の中では圧縮応力層の圧縮応力値を高める効果が高い成分である。しかし、Ｌｉ２Ｏの含有量が多過ぎると、液相粘度が低下して、ガラスが失透しやすくなったり、熱膨張係数が高くなり過ぎて、耐熱衝撃性が低下したり、周辺材料の熱膨張係数に整合し難くなる。さらに、Ｌｉ２Ｏの含有量が多過ぎると、低温粘性が低下し過ぎて、応力緩和が生じやすくなり、逆に圧縮応力値が低下する場合がある。したがって、Ｌｉ２Ｏの含有量は０〜３％未満、特に０〜２％が好ましく、実質的に含まない、つまり０．０１％未満が最も好ましい。
【００３６】
Ｋ２Ｏは、イオン交換を促進する効果があり、Ｒ２Ｏの中では圧縮応力層の厚みを大きくする効果が高い。また、Ｋ２Ｏは、高温粘度を低下させて、溶融性や成形性を高める成分である。さらに、Ｋ２Ｏは、耐失透性を高める成分でもある。Ｋ２Ｏの含有量は０〜１０％が好ましい。Ｋ２Ｏの含有量が多過ぎると、熱膨張係数が高くなり、耐熱衝撃性が低下したり、周辺材料の熱膨張係数に整合し難くなる。さらに、Ｋ２Ｏの含有量が多過ぎると、歪点が低下し過ぎたり、ガラス組成の成分バランスが損なわれて、逆に耐失透性が低下する傾向がある。Ｋ２Ｏの好適な上限範囲は９％以下、８％以下、７％以下、特に６％以下であり、好適な下限範囲は０．５％以上、１％以上、２％以上、３％以上、特に４％以上である。
【００３７】
Ｒ２Ｏの合量が多過ぎると、耐失透性が低下しやすくなるとともに、熱膨張係数が高くなり過ぎて、耐熱衝撃性が低下したり、周辺材料の熱膨張係数に整合し難くなる。また、Ｒ２Ｏの合量が多過ぎると、歪点が低下し過ぎて、高い圧縮応力値が得られない場合がある。さらに、Ｒ２Ｏの合量が多過ぎると、液相温度付近の粘性が低下し、液相粘度を高め難くなる場合がある。このため、Ｒ２Ｏの合量は３０％以下、２５％以下、特に２２％以下が好ましい。一方、Ｒ２Ｏの合量が少な過ぎると、イオン交換性能や溶融性が低下する場合がある。このため、Ｒ２Ｏの合量は８％以上、１０％以上、１３％以上、特に１５％以上が好ましい。
【００３８】
モル比（Ｎａ２Ｏ＋Ｋ２Ｏ）／Ａｌ２Ｏ３の値を所定範囲（好ましくは０．５〜２．５、０．７〜２、１〜１．８、１．２〜１．６、特に１．３〜１．６）に規制すれば、耐失透性をより効果的に高めることができる。モル比（Ｎａ２Ｏ＋Ｋ２Ｏ）／Ａｌ２Ｏ３の値が２．５より大きいと、低温粘性が低下し過ぎて、イオン交換性能が低下したり、ヤング率が低下したり、熱膨張係数が高くなり過ぎて、耐熱衝撃性が低下したり、ガラス組成の成分バランスが損なわれて、逆にガラスが失透しやすくなる場合がある。一方、モル比（Ｎａ２Ｏ＋Ｋ２Ｏ）／Ａｌ２Ｏ３の値が０．７より小さいと、溶融性や耐失透性が低下しやすくなる。
【００３９】
モル比Ｋ２Ｏ／Ｎａ２Ｏの値を所定範囲に規制すれば、圧縮応力層の圧縮応力値と厚みを調整することが可能になる。モル比Ｋ２Ｏ／Ｎａ２Ｏの値は０〜１、０〜０．８、０．０５〜０．７、０．１〜０．５、０．１５〜０．４、０．１５〜０．３、特に０．１５〜０．２５が好ましい。このようにすれば、短時間で圧縮応力層の圧縮応力値を高く、また圧縮応力層の厚みを大きくすることができる。なお、モル比Ｋ２Ｏ／Ｎａ２Ｏの値が大き過ぎると、耐失透性が低下しやすくなる。
【００４０】
アルカリ土類金属酸化物Ｒ’Ｏ（Ｒ’はＭｇ、Ｃａ、Ｓｒ、Ｂａから選ばれる１種以上）は、種々の目的（詳細は各成分の説明の欄に記載）で添加可能な成分である。しかし、Ｒ’Ｏの合量が多くなると、密度や熱膨張係数が高くなるとともに、イオン交換性能や耐失透性が低下する傾向がある。したがって、Ｒ’Ｏの合量は１５％以下、９％以下、６％以下、特に５％以下が好ましい。
【００４１】
ＭｇＯは、高温粘度を低下させて、溶融性や成形性を高めたり、歪点やヤング率を高める成分であり、Ｒ’Ｏの中では、イオン交換性能を高める効果が大きい成分である。しかし、ＭｇＯの含有量が多くなると、密度や熱膨張係数が高くなったり、耐失透性が低下しやすくなる。したがって、ＭｇＯの含有量は１０％以下、８％以下、６％以下、５％以下、特に４％以下が好ましい。
【００４２】
ＣａＯは、高温粘度を低下させて、溶融性や成形性を高めたり、歪点やヤング率を高める成分であり、Ｒ’Ｏの中では、イオン交換性能を向上させる効果が大きい成分である。しかし、ＣａＯの含有量が多くなると、密度や熱膨張係数が高くなったり、耐失透性やイオン交換性能が低下する場合があったり、ガラスが分相しやすくなる。したがって、ＣａＯの含有量は１０％以下、８％以下、７％以下、６％以下、５％以下、４％以下、２％以下、特に１％以下が好ましい。
【００４３】
ＭｇＯとＣａＯは、Ｒ’Ｏの中ではイオン交換反応を促進する作用があり、且つ高温粘度を低下させる効果を有する。このため、ＭｇＯ＋ＣａＯの含有量を０〜１０％、０〜９％、０〜８％、０〜７％、０〜６％、特に０．１〜５％に規制すれば、イオン交換性能を維持しつつ、高温粘度を低下させやすくなる。但し、ＭｇＯ＋ＣａＯの含有量が多過ぎると、密度や熱膨張係数が高くなったり、耐失透性が低下する場合がある。
【００４４】
ＳｒＯとＢａＯは、高温粘度を低下させて、溶融性や成形性を高めたり、歪点やヤング率を高める成分であり、その含有量は各々０〜５％が好ましい。ＳｒＯやＢａＯの含有量が多くなると、イオン交換性能が低下する傾向があり、また密度や熱膨張係数が高くなったり、耐失透性が低下しやすくなる。ＳｒＯの含有量は３％以下、２％以下、１％以下、０．５％以下、０．２％以下、特に０．１％以下が好ましい。ＢａＯの含有量は３％以下、２％以下、１％以下、０．８％以下、０．５％以下、０．２％以下、特に０．１％以下が好ましい。
【００４５】
上記の通り、ＳｒＯとＢａＯの含有量が多くなると、イオン交換性能が低下する傾向があり、結果として、強化ガラスの機械的強度が低下しやすくなる。そこで、ＳｒＯ＋ＢａＯの含有量を所定量以下に制限すれば、イオン交換性能をより効果的に高めることができる。よって、ＳｒＯ＋ＢａＯの含有量は５％以下、３％以下、２．５％以下、２％以下、１％以下、０．２％以下、特に０．１％以下が好ましい。
【００４６】
Ｒ’Ｏの合量をＲ２Ｏの合量で除した値が大きくなると、耐失透性が低下する傾向が現れる。このため、質量比Ｒ’Ｏ／Ｒ２Ｏの値は０．５以下、０．４以下、特に０．３以下が好ましい。
【００４７】
ＺｎＯは、イオン交換性能を高める成分であり、特に圧縮応力層の圧縮応力値を高くする効果が大きく、また低温粘性を低下させずに高温粘度を低下させる効果を有する成分である。しかし、本発明に係るガラス組成系において、ＺｎＯの含有量が多くなると、ガラスが分相したり、耐失透性が低下したり、密度が高くなりやすい。このため、ＺｎＯの含有量は８％以下、６％以下、４％以下、２％以下、１％以下、０．５％以下、０．１％以下、特に０．０１％以下が好ましい。
【００４８】
ＳｎＯ２は、イオン交換性能を高める効果があり、特に圧縮応力層の圧縮応力値を高くする効果があり、その含有量は０〜３％、０．０１〜３％、０．０１〜１．５％、特に０．１〜１％が好ましい。但し、ＳｎＯ２の含有量が多くなると、ＳｎＯ２に起因する失透が発生したり、ガラスが着色しやすくなる傾向がある。
【００４９】
ＺｒＯ２は、イオン交換性能を顕著に高めるとともに、ヤング率や歪点を高め、高温粘度を低下させる効果がある。しかし、ＺｒＯ２の含有量が多くなると、耐失透性が低下するおそれがある。このため、ＺｒＯ２の含有量は０〜１０％、０〜５％、０〜３％、０〜１％、０〜０．４％、特に０〜０．１％が好ましい。
【００５０】
Ｂ２Ｏ３は、液相温度、高温粘度および密度を低下させる効果を有するとともに、イオン交換性能を高める効果、特に圧縮応力層の圧縮応力値を高くする効果を有する。しかし、Ｂ２Ｏ３の含有量が多過ぎると、イオン交換によって表面にヤケが発生したり、耐水性が低下したり、液相粘度が低下するおそれがある。また、Ｂ２Ｏ３の含有量が多過ぎると、圧縮応力層の厚みが小さくなる傾向がある。このため、Ｂ２Ｏ３の含有量は０〜６％、０〜４％、０〜３％、０〜２％、特に０〜１％が好ましい。
【００５１】
ＴｉＯ２は、イオン交換性能を高める効果があり、また高温粘度を低下させる効果がある。しかし、ＴｉＯ２の含有量が多過ぎると、ガラスが着色したり、耐失透性が低下したり、密度が高くなりやすい。特に、ＴｉＯ２の含有量が多過ぎると、溶融雰囲気や原料により透過率が変化しやすくなるため、ディスプレイのカバーガラスとして使用する場合、紫外線硬化樹脂等の光を利用してカバーガラスをデバイスに接着する工程において、紫外線の照射条件が変動しやすくなり、結果として、ディスプレイの生産効率が低下しやすくなる。したがって、ＴｉＯ２の含有量は０．５％以下、０．１％以下、特に０．０１％以下が好ましい。
【００５２】
清澄剤として、Ａｓ２Ｏ３、Ｓｂ２Ｏ３、ＣｅＯ２、Ｆ、ＳＯ３、Ｃｌの群から選択された一種または二種以上を０．００１〜３％添加してもよい。ただし、Ａｓ２Ｏ３とＳｂ２Ｏ３は、環境に対する配慮から、その使用を極力低減することが好ましく、各々の含有量は０．１％未満、特に０．０１％未満が好ましく、実質的に含有しないこと（０．００５％未満）が望ましい。ＣｅＯ２は、透過率を低下させる成分であるため、その含有量は０．１％未満、特に０．０１％未満が好ましい。Ｆは、低温粘性を低下させ、また圧縮応力層の圧縮応力値を低下させるおそれがあるため、その含有量は０．１％未満、特に０．０１％未満が好ましい。上記点を考慮すると、上記清澄剤の内、ＳＯ３とＣｌが好ましく、ＳＯ３とＣｌの一方または両方を０．００１〜３％、０．００１〜１％、０．０１〜０．５％、特に０．０５〜０．４％添加することが好ましい。なお、ＳｎＯ２も清澄剤として使用することができ、好適な含有範囲は上記の通りである。
【００５３】
Ｎｂ２Ｏ５やＬａ２Ｏ３等の希土類酸化物は、ヤング率を高める成分である。しかし、希土類酸化物は、原料コストが高く、また多量に希土類酸化物を添加すると、耐失透性が低下する。このため、希土類酸化物の含有量は３％以下、２％以下、１％以下、０．５％以下、特に０．１％以下が好ましい。
【００５４】
Ｃｏ、Ｎｉ等の遷移金属元素は、透過率を低下させる成分である。特に、Ｃｏ、Ｎｉ等の遷移金属元素の含有量が多いと、タッチパネルディスプレイの基板に用いる場合、タッチパネルディスプレイの視認性が損なわれる。このため、Ｃｏ、Ｎｉ等の遷移金属元素の含有量が０．５％以下、０．１％以下、特に０．０５％以下となるように、原料やカレットの使用量等を調整することが望ましい。
【００５５】
Ｐｂ、Ｂｉ等の物質は、環境に対する配慮から、その使用を極力低減することが好ましく、その含有量は０．１％未満が好ましい。
【００５６】
本発明の強化ガラスにおいて、各成分の好適な含有範囲を適宜選択し、好適なガラス組成範囲を構成することができるが、特に好適なガラス組成範囲は以下の通りである。
（１）質量％で、ＳｉＯ２  ４５〜６５％、Ａｌ２Ｏ３  １５〜２３％、Ｂ２Ｏ３  ０〜２％、Ｌｉ２Ｏ  ０〜３％未満、Ｎａ２Ｏ  １２〜１９％、Ｋ２Ｏ  １〜８％、ＭｇＯ  ０〜５％、ＣａＯ  ０〜３％、ＭｇＯ＋ＣａＯ  ０〜５％、ＴｉＯ２  ０〜０．５％、ＺｒＯ２  ０〜０．５％、Ｐ２Ｏ５  ０．５〜８％を含有、
（２）質量％で、ＳｉＯ２  ４５〜６５％、Ａｌ２Ｏ３  １６〜２３％、Ｂ２Ｏ３  ０〜２％、Ｌｉ２Ｏ  ０〜３％未満、Ｎａ２Ｏ  １２〜１９％、Ｋ２Ｏ  １〜８％、ＭｇＯ  ０〜５％、ＣａＯ  ０〜２％、ＭｇＯ＋ＣａＯ  ０〜５％、ＴｉＯ２  ０〜０．５％、ＺｒＯ２  ０〜０．５％、Ｐ２Ｏ５  １〜８％を含有、
（３）質量％で、ＳｉＯ２  ４５〜６５％、Ａｌ２Ｏ３  １７〜２３％、Ｂ２Ｏ３  ０〜２％、Ｌｉ２Ｏ  ０〜３％未満、Ｎａ２Ｏ  １２〜１９％、Ｋ２Ｏ  ３〜８％、ＭｇＯ  ０〜５％、ＣａＯ  ０〜５％、ＭｇＯ＋ＣａＯ  ０〜５％、ＳｒＯ＋ＢａＯ  ０〜１％、ＴｉＯ２  ０〜０．５％、ＺｒＯ２  ０〜０．５％、Ｐ２Ｏ５  ２〜８％を含有、
（４）質量％で、ＳｉＯ２  ４８〜６１％、Ａｌ２Ｏ３  １８〜２２％、Ｂ２Ｏ３  ０〜１％、Ｌｉ２Ｏ  ０〜３％未満、Ｎａ２Ｏ  １３〜１８％、Ｋ２Ｏ  ３〜７％、ＭｇＯ  ０〜５％、ＣａＯ  ０〜５％、ＭｇＯ＋ＣａＯ  ０〜５％、ＳｒＯ＋ＢａＯ  ０〜０．５％、ＴｉＯ２  ０〜０．１％、ＺｒＯ２  ０〜０．１％、Ｐ２Ｏ５  ２〜７％を含有、
（５）質量％で、ＳｉＯ２  ４８〜６１％、Ａｌ２Ｏ３  １８〜２１％、Ｂ２Ｏ３  ０〜１％、Ｌｉ２Ｏ  ０〜２％、Ｎａ２Ｏ  １４〜１８％、Ｋ２Ｏ  ３〜７％、ＭｇＯ  ０〜５％、ＣａＯ  ０〜５％、ＭｇＯ＋ＣａＯ  ０〜５％、ＳｒＯ＋ＢａＯ  ０〜０．１％、ＴｉＯ２  ０〜０．１％、ＺｒＯ２  ０〜０．１％、ＺｎＯ  ０〜０．０１％、Ｐ２Ｏ５  ２〜７％を含有、
（６）質量％で、ＳｉＯ２  ４８〜５５％、Ａｌ２Ｏ３  １８〜２１％、Ｂ２Ｏ３  ０〜１％、Ｌｉ２Ｏ  ０〜１％、Ｎａ２Ｏ  １２〜１８％、Ｋ２Ｏ  ３〜７％、ＭｇＯ  ０〜５％、ＣａＯ  ０〜２％、ＭｇＯ＋ＣａＯ  ０〜５％、ＳｒＯ＋ＢａＯ  ０〜０．１％、ＴｉＯ２  ０〜０．１％、ＺｒＯ２  ０〜０．１％、ＺｎＯ  ０〜０．０１％、Ｐ２Ｏ５  ２〜６％を含有。
【００５７】
本発明の強化ガラスにおいて、圧縮応力層の圧縮応力値は３００ＭＰａ以上、６００ＭＰａ以上、８００ＭＰａ以上、特に９００ＭＰａ以上が好ましい。圧縮応力層の圧縮応力値が高くなるにつれて、強化ガラスの機械的強度が高くなる。一方、表面に極端に大きな圧縮応力が形成されると、表面にマイクロクラックが発生し、逆に強化ガラスの機械的強度が低下するおそれがあり、また内在する引っ張り応力が極端に高くなるおそれがある。このため、圧縮応力層の圧縮応力値は２５００ＭＰａ以下が好ましい。なお、Ａｌ２Ｏ３、ＴｉＯ２、ＺｒＯ２、ＭｇＯ、ＺｎＯ、ＳｎＯ２の含有量を増加させたり、ＳｒＯ、ＢａＯの含有量を低減すれば、圧縮応力層の圧縮応力値を高くすることができる。また、イオン交換に要する時間を短くしたり、イオン交換溶液の温度を下げれば、圧縮応力層の圧縮応力値を高くすることができる。
【００５８】
本発明の強化ガラスにおいて、圧縮応力層の厚みは３０μｍ以上、４０μｍ以上、５０μｍ以上、６０μｍ以上、特に７０μｍ以上が好ましい。圧縮応力層の厚みが大きい程、深い傷がついても、強化ガラスが割れ難くなる。一方、圧縮応力層の厚みが大き過ぎると、強化ガラスを切断し難くなったり、内部の引っ張り応力が極端に高くなって、強化ガラスが破損するおそれがある。このため、圧縮応力層の厚みは２００μｍ以下であり、特に１５０μｍ以下が好ましい。なお、Ｋ２Ｏ、Ｐ２Ｏ５の含有量を増加させたり、ＳｒＯ、ＢａＯの含有量を低減すれば、圧縮応力層の厚みを大きくすることができる。また、イオン交換に要する時間を長くしたり、イオン交換溶液の温度を高めれば、圧縮応力層の厚みを大きくすることができる。
【００５９】
本発明の強化ガラスにおいて、［数１］で計算される内部の引っ張り応力は２００ＭＰａ以下、１５０ＭＰａ以下、１００ＭＰａ以下、特に５０ＭＰａ以下が好ましい。内部の引っ張り応力が小さくなる程、内部の欠陥によって強化ガラスが破損し難くなる。しかし、内部の引っ張り応力が極端に小さくなると、圧縮応力層の圧縮応力値が低下しやすくなり、また圧縮応力層の厚みが小さくなる。このため、内部の引っ張り応力は１ＭＰａ以上、１０ＭＰａ以上、特に１５ＭＰａ以上が好ましい。
【００６０】
【数１】
0005645099.tif 000002
【００６１】
本発明の強化ガラスは、平板形状を有することが好ましく、板厚は３．０ｍｍ以下、１．５ｍｍ以下、０．７ｍｍ以下、０．５ｍｍ以下、特に０．３ｍｍ以下が好ましい。平板形状であれば、各種カバーガラスや基板に適用可能になる。また、板厚が小さい程、強化ガラスを軽量化することができる。なお、本発明の強化ガラスは、機械的強度が高く、破壊し難いため、板厚が小さい程、他の材料に比べて有利になる。
【００６２】
本発明の強化ガラスは、未研磨の表面を有することが好ましく、その表面の平均表面粗さ（Ｒａ）は１０Å以下、５Å以下、４Å以下、３Å以下、特に２Å以下が好ましい。ここで、「平均表面粗さ（Ｒａ）」は、ＪＩＳ  Ｂ０６０１：２００１に準拠した方法により測定した値を指し、例えばＡＦＭ等により測定することができる。ガラスの理論強度は本来非常に高いが、理論強度よりも遥かに低い応力でも破壊に至ることが多い。これは、ガラスの表面にグリフィスフローと呼ばれる小さな欠陥が成形後の工程、例えば研磨工程等で生じるからである。そこで、表面を未研磨とすれば、強化ガラスの機械的強度が損なわれ難くなり、強化ガラスが破壊し難くなる。また、表面を未研磨とすれば、研磨工程を省略できるため、強化ガラスの生産コストを低廉化することができる。特に、平板形状の場合、両面（端面を除く）を未研磨とすれば、強化ガラスが更に破壊し難くなる。さらに、平板形状の場合、端面（切断面）から破壊に至る事態を防止するため、強化ガラスの端面に面取り加工やエッチング処理等を行ってもよい。なお、オーバーフローダウンドロー法でガラスを成形すれば、未研磨で強化ガラスの表面品位を高めることができる。
【００６３】
本発明の強化ガラスにおいて、密度が２．６ｇ／ｃｍ３以下、２．５５ｇ／ｃｍ３以下、２．５ｇ／ｃｍ３以下、２．４９ｇ／ｃｍ３以下、特に２．４８ｇ／ｃｍ３以下が好ましい。密度が低い程、強化ガラスの軽量化を図ることができる。なお、密度を低下させるには、ＳｉＯ２、Ｐ２Ｏ５、Ｂ２Ｏ３の含有量を増加したり、Ｒ２Ｏ、Ｒ’Ｏ、ＺｎＯ、ＺｒＯ２、ＴｉＯ２の含有量を低減すればよい。
【００６４】
本発明の強化ガラスにおいて、熱膨張係数は７０〜１１０×１０−７／℃、７５〜１１０×１０−７／℃、８０〜１１０×１０−７／℃、特に８５〜１１０×１０−７／℃が好ましい。熱膨張係数が上記範囲内であれば、金属、有機系接着剤等の部材の熱膨張係数に整合しやすくなり、金属、有機系接着剤等の部材の剥離を防止することができる。ここで、「熱膨張係数」は、３０〜３８０℃の温度範囲における平均値を指し、例えばディラトメーターで測定することができる。なお、熱膨張係数を高めるには、Ｒ２Ｏ、Ｒ’Ｏの含有量を増加すればよく、逆に熱膨張係数を低下させるには、Ｒ２Ｏ、Ｒ’Ｏの含有量を低減すればよい。
【００６５】
本発明の強化ガラスにおいて、歪点は５２０℃以上、５５０℃以上、５６０℃以上、特に５７０℃以上が好ましい。歪点が高い程、耐熱性に優れるため、熱処理により圧縮応力層が消失し難くなる。また、歪点が高いと、イオン交換中に応力緩和が起こり難くなるため、圧縮応力層の圧縮応力値を高めやすくなる。ここで、「歪点」は、ＡＳＴＭ  Ｃ３３６の方法に基づいて測定した値を指す。なお、歪点を高めるためには、Ｒ２Ｏの含有量を低減したり、Ｒ’Ｏ、Ａｌ２Ｏ３、ＺｒＯ２の含有量を増加すればよい。
【００６６】
本発明の強化ガラスにおいて、１０２．５ｄＰａ・ｓにおける温度が１６５０℃以下、１６００℃以下、１５８０℃以下、１５５０℃以下、１５４０℃以下、特に１５３０℃以下が好ましい。１０２．５ｄＰａ・ｓにおける温度は、溶融温度に相当しており、１０２．５ｄＰａ・ｓにおける温度が低い程、低温でガラスを溶融することができる。したがって、１０２．５ｄＰａ・ｓにおける温度が低い程、溶融窯等の製造設備への負担が小さくなるとともに、泡品位を高めやすくなり、結果として、ガラスを安価に製造することができる。なお、１０２．５ｄＰａ・ｓにおける温度を低下させるには、Ｒ２Ｏ、Ｒ’Ｏ、ＺｎＯ、Ｂ２Ｏ３、ＴｉＯ２の含有量を増加したり、ＳｉＯ２、Ａｌ２Ｏ３の含有量を低減すればよい。
【００６７】
本発明の強化ガラスにおいて、液相温度は１１８０℃以下、１１５０℃以下、１１３０℃以下、１１１０℃以下、特に１１００℃以下が好ましい。なお、液相温度を低下させるには、Ｐ２Ｏ５、Ｎａ２Ｏ、Ｋ２Ｏ、Ｂ２Ｏ３の含有量を増加したり、Ａｌ２Ｏ３、Ｌｉ２Ｏ、ＭｇＯ、ＺｎＯ、ＴｉＯ２、ＺｒＯ２の含有量を低減すればよい。
【００６８】
本発明の強化ガラスにおいて、液相粘度は１０４．０ｄＰａ・ｓ以上、１０４．３ｄＰａ・ｓ以上、１０４．５ｄＰａ・ｓ以上、１０５．０ｄＰａ・ｓ以上、特に１０５．４ｄＰａ・ｓ以上が好ましい。液相粘度を高めるには、Ｐ２Ｏ５、Ｎａ２Ｏ、Ｋ２Ｏの含有量を増加したり、Ａｌ２Ｏ３、Ｌｉ２Ｏ、ＭｇＯ、ＺｎＯ、ＴｉＯ２、ＺｒＯ２の含有量を低減すればよい。
【００６９】
なお、液相粘度が高く、液相温度が低い程、耐失透性や成形性に優れている。そして、液相温度が１１８０℃以下、液相粘度が１０４．０ｄＰａ・ｓ以上であれば、オーバーフローダウンドロー法で成形することができる。
【００７０】
本発明の強化ガラスにおいて、ヤング率は７０ＧＰａ以上、７１ＧＰａ以上、特に７３ＧＰａ以上が好ましい。ヤング率が高い程、平板形状の強化ガラスが撓み難くなるため、タッチパネルディスプレイ等のデバイスにおいてペン等でディスプレイを押した際に、デバイス内部の液晶素子等が圧迫され難くなり、ディスプレイの表示不良が発生し難くなる。
【００７１】
本発明の強化ガラスは、以下のようにして生産することができる。まず所定のガラス組成になるように調合したガラス原料を連続溶融炉に投入し、１５００〜１６００℃で加熱溶融した後、十分に清澄した上で、成形装置で平板形状等にガラスを成形し、必要に応じて徐冷処理を行う。次に得られたガラスに対し、強化処理、特にイオン交換処理を行うと、強化ガラスを作製することができる。イオン交換処理は、例えば４００〜５５０℃の硝酸カリウム溶液中にガラスを１〜８時間浸漬することで行うことができる。イオン交換条件は、ガラスの粘度特性、用途、板厚、内部の引っ張り応力等を総合的に考慮して、最適な条件を選択すればよい。切断加工は、強化処理前に行ってもよいが、強化処理後に行うと、強化ガラスの生産コストを低廉化することができる。
【００７２】
本発明の強化ガラスは、オーバーフローダウンドロー法で成形されてなることが好ましい。このようにすれば、未研磨で表面品位が良好な平板形状のガラスを効率良く成形することができ、結果として、未研磨で表面品位が良好な平板形状の強化ガラスを効率良く作製することができる。その理由は、オーバーフローダウンドロー法の場合、表面となるべき面は樋状耐火物に接触せず、自由表面の状態で連続的に成形されるからである。樋状構造物の構造や材質は、所望の寸法や表面品位を実現できるものであれば、特に限定されない。また、下方への延伸成形を行うために、ガラスに対して力を印加する方法は、所望の寸法や表面品位を実現できるものであれば、特に限定されない。例えば、充分に大きい幅を有する耐熱性ロールをガラスに接触させた状態で回転させて延伸する方法を採用してもよいし、複数の対になった耐熱性ロールをガラスの端面近傍のみに接触させて延伸する方法を採用してもよい。本発明の強化ガラスは、耐失透性に優れるとともに、成形に適した粘度特性を有しているため、オーバーフローダウンドロー法で平板形状のガラスを成形しやすい性質を有している。
【００７３】
なお、本発明の強化ガラスは、オーバーフローダウンドロー法以外の成形方法、具体的にはダウンドロー法（スロットダウンドロー法、リドロー法等）、フロート法、ロールアウト法、プレス法等の成形方法で成形されてなる場合を排除するものではない。
【００７４】
本発明に係るガラスは、ガラス組成として、質量％で、ＳｉＯ２  ４５〜７５％、Ａｌ２Ｏ３  １２〜２４％、Ｌｉ２Ｏ  ０〜３％未満、Ｎａ２Ｏ  １１〜２５％、Ｐ２Ｏ５  ０．１〜１０％、ＴｉＯ２  ０〜０．５％を含有することを特徴とし、ＳｉＯ２  ４５〜７０％、Ａｌ２Ｏ３  １５〜２４％、Ｂ２Ｏ３  ０〜３％、Ｌｉ２Ｏ  ０〜３％未満、Ｎａ２Ｏ  １３〜２０％、Ｋ２Ｏ  ２〜９％、ＭｇＯ＋ＣａＯ  ０〜６％、ＳｒＯ＋ＢａＯ  ０〜１％、ＴｉＯ２  ０〜０．５％、Ｐ２Ｏ５  １〜９％を含有することが好ましい。本発明に係るガラスは、ガラス組成を上記のように規制しているため、イオン交換性能が良好であり、特に圧縮応力層の圧縮応力値が３００ＭＰａ以上、且つ圧縮応力層の厚みが３０μｍ以上の強化ガラスを作製しやすい特徴を有している。また、本発明に係るガラスは、ガラス組成を上記のように規制しているため、耐失透性に優れており、オーバーフローダウンドロー法で良好に成形することができる。したがって、本発明に係るガラスを用いると、本発明の強化ガラスを容易に作製することができる。なお、本発明に係るガラスにおいて、好ましいガラス組成、好ましい特性等は、本発明の強化ガラスと同様であるため、ここでは便宜上その記載を省略する。
【実施例】
【００７５】
以下、本発明を実施例に基づいて説明する。
【００７６】
表１は、試料Ｎｏ．１〜４を示している。尚、表中の「未」の表示は、未測定であることを意味している。
【００７７】
【表１】
0005645099.tif 000003
【００７８】
次のようにして、表中の各試料を作製した。表中のガラス組成になるように、ガラス原料を調合し、白金ポットを用いて１５８０℃で８時間溶融した。その後、溶融ガラスをカーボン板の上に流し出して平板形状に成形した。得られたガラスについて、種々の特性を評価した。
【００７９】
密度は、周知のアルキメデス法によって測定した値である。
【００８０】
熱膨張係数は、３０〜３８０℃の温度範囲における平均値を指し、ディラトメーターで測定した値である。
【００８１】
歪点Ｐｓ、徐冷点Ｔａは、ＡＳＴＭ  Ｃ３３６の方法に基づいて測定した値である。
【００８２】
軟化点Ｔｓは、ＡＳＴＭ  Ｃ３３８の方法に基づいて測定した値である。
【００８３】
１０４．０ｄＰａ・ｓ、１０３．０ｄＰａ・ｓ、１０２．５ｄＰａ・ｓにおける温度は、白金球引き上げ法で測定した値である。
【００８４】
液相温度ＴＬは、標準篩３０メッシュを通過し、５０メッシュに残るガラス粉末を白金ボートに入れ、温度勾配炉中に２４時間保持して、結晶の析出する最低温度を測定した値である。
【００８５】
液相粘度ｌｏｇηＴＬは、液相温度における粘度を白金球引き上げ法で測定した値を指す。
【００８６】
未強化ガラスと強化ガラスは、表層において微視的にガラス組成が異なっているものの、全体として見た場合、ガラス組成が実質的に相違していない。したがって、密度、粘度特性等は、強化処理の有無で実質的に値が相違しない。
【００８７】
次に、各ガラス試料の両表面を光学研磨した後、イオン交換処理を行った。イオン交換処理は４４０℃のＫＮＯ３溶融塩中に試料全体を６時間浸漬することで行った。イオン交換処理後、表面を洗浄した上で、表面応力計（株式会社東芝製ＦＳＭ−６０００）を用いて、干渉縞の本数とその間隔から圧縮応力層の圧縮応力値と厚みを算出した。算出に当たり、各試料の屈折率を１．５２、光学弾性定数を２８［（ｎｍ／ｃｍ）／ＭＰａ］とした。
【００８８】
表１から明らかなように、試料Ｎｏ．１、２は、液相温度が１０５５℃、液相粘度が１０５．３ｄＰａ・ｓ以上、圧縮応力層の圧縮応力値が１０００ＭＰａ以上、圧縮応力層の厚みが６８μｍ以上であった。一方、試料Ｎｏ．３は、強化特性が良好であるものの、液相温度が高かった。また、試料Ｎｏ．４は、強化特性が不良であり、液相温度も高かった。
【００８９】
なお、本実施例は、実験の便宜上、溶融ガラスを流し出して、平板形状のガラスを作製した後、イオン交換処理前に光学研磨を行った。しかし、工業的規模で強化ガラスを生産する場合は、生産コストや生産効率の観点から、オーバーフローダウンドロー法で平板形状のガラスを成形した後、両面が未研磨の状態でイオン交換処理することが望ましい。
【産業上の利用可能性】
【００９０】
本発明の強化ガラスは、携帯電話、デジタルカメラ、ＰＤＡ、太陽電池等のカバーガラス、或いはタッチパネルディスプレイの基板に好適である。また、本発明の強化ガラスは、これらの用途以外にも、高い機械的強度が要求される用途、例えば窓ガラス、磁気ディスク用基板、フラットパネルディスプレイ用基板、固体撮像素子用カバーガラス、食器等への応用も期待できる。